【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
少なくとも一面の一部又は全部に正極活物質がコーティングされた正極集電体を具備する正極、
少なくとも一面の一部又は全部に負極活物質がコーティングされたホイル型の負極集電体を具備する負極および、
前記正極と負極の間に配置される分離膜を具備する電極組立体；
電解液；および
前記電極組立体を電解液と共に封止する外装材；を含み、
前記電極組立体はベンディング時の長さ方向に対する収縮および弛緩のためのパターンが形成された、フレキシブルバッテリー。
【請求項２】
前記負極集電体は厚さが３〜１８μｍであり、面内少なくとも一方向への延伸率が１２％以上である、請求項１に記載のフレキシブルバッテリー。
【請求項３】
前記負極集電体は厚さが６〜１６μｍであり、面内前記長さ方向と垂直な方向への延伸率が１５〜２５％である、請求項１に記載のフレキシブルバッテリー。
【請求項４】
前記正極集電体は厚さが１０〜３０μｍである、請求項１に記載のフレキシブルバッテリー。
【請求項５】
前記負極集電体は銅（Ｃｕ）を含み、
前記正極集電体はアルミニウム（Ａｌ）を含む、請求項１に記載のフレキシブルバッテリー。
【請求項６】
前記正極活物質および負極活物質はＰＴＦＥを含む、請求項１に記載のフレキシブルバッテリー。
【請求項７】
前記外装材は前記電極組立体および電解液を収容する収容部を形成するための第１領域と、前記第１領域を囲むように配置されて密封部を形成するための第２領域を含む、請求項１に記載のフレキシブルバッテリー。
【請求項８】
前記第１領域はベンディング時の長さ方向に対する収縮および弛緩のためのパターンを含む、請求項７に記載のフレキシブルバッテリー。
【請求項９】
前記電極組立体と前記第１領域は相互間に整合する、請求項８に記載のフレキシブルバッテリー。
【請求項１０】
請求項１に記載されたフレキシブルバッテリー；および
前記外装材の表面を覆う軟質のハウジング；を含み、前記ハウジングは充電対象機器との電気的な連結のための少なくとも一つの端子部が備えられる、補助バッテリー。
【請求項１１】
電極組立体が電解液と共に外装材によって封止されるフレキシブルバッテリーの製造方法において、
前記電極組立体は、少なくとも一面の一部又は全部に正極活物質がコーティングされた正極集電体を具備する正極および、少なくとも一面の一部又は全部に負極活物質がコーティングされたホイル型の負極集電体を具備する負極を具備し、
前記電極組立体はベンディング時の長さ方向に対する収縮および弛緩のためのパターンを含む、フレキシブルバッテリーの製造方法。
【手続補正２】
【補正対象書類名】明細書
【補正対象項目名】全文
【補正方法】変更
【補正の内容】
【発明の詳細な説明】
【発明の名称】フレキシブルバッテリー、この製造方法およびこれを含む補助バッテリー
【技術分野】
【０００１】
本発明はフレキシブルバッテリー、この製造方法およびこれを含む補助バッテリーに関する。
【背景技術】
【０００２】
電子製品のデジタル化と高性能化などで消費者の要求が変わるにつれて、市場の要求も薄型および軽量化と高エネルギー密度による高容量を有する電源供給装置の開発に流れが変わりつつある状況である。
【０００３】
このような消費者の要求を満たすために高エネルギー密度および大容量のリチウムイオン二次電池、リチウムイオン高分子電池、スーパーキャパシタ（電気二重層キャパシタ（Ｅｌｅｃｔｒｉｃ  ｄｏｕｂｌｅ  ｌａｙｅｒ  ｃａｐａｃｉｔｏｒ）および擬似キャパシタ（Ｐｓｅｕｄｏ  ｃａｐａｃｉｔｏｒ））等のような電源供給装置が開発されているのが実情である。
【０００４】
最近、携帯用電話機、ノートパソコン、デジタルカメラなどのモバイル電子機器の需要が持続的に増加しており、特に巻取型ディスプレイ、フレキシブル電子ペーパー（ｆｌｅｘｉｂｌｅ  ｅ−ｐａｐｅｒ）、フレキシブル液晶表示装置（ｆｌｅｘｉｂｌｅ  ｌｉｑｕｉｄ  ｃｒｙｓｔａｌ  ｄｉｓｐｌａｙ、ｆｌｅｘｉｂｌｅ−ＬＣＤ）、フレキシブル有機発光ダイオード（ｆｌｅｘｉｂｌｅ  ｏｒｇａｎｉｃ  ｌｉｇｈｔ−ｅｍｉｔｔｉｎｇ  ｄｉｏｄｅ、ｆｌｅｘｉｂｌｅ−ＯＬＥＤ）等が適用されたフレキシブルモバイル電子機器に対する関心が最近増加している。これに伴い、フレキシブルモバイル電子機器のための電源供給装置もフレキシブルな特性を有することが要求されるべきである。
【０００５】
このような特性が反映できる電源供給装置の一つとしてフレキシブルバッテリーが開発されている。
【０００６】
フレキシブルバッテリーはフレキシブルな性質を有するニッケル−カドミウムバッテリー、ニッケル−メタルハイドライドバッテリー、ニッケル−水素バッテリー、リチウムイオンバッテリーなどが挙げられる。特に、リチウムイオンバッテリーは鉛畜電池と、ニッケル−カドミウムバッテリー、ニッケル−水素バッテリー、ニッケル−亜鉛バッテリーなどの他のバッテリーと比較して、単位重量当たりのエネルギー密度が高く急速充電が可能であるため高い活用度を有する。
【０００７】
前記リチウムイオンバッテリーは液体電解質を使うが、主に金属缶を容器にして溶接した形態で使われている。しかし、金属缶を容器として使う円筒形リチウムイオンバッテリーは形態が固定されるため電気製品のデザインを制限する短所があり、体積の低減が困難である。
【０００８】
特に、前述したように、モバイル電子機器は発展して薄膜化され小型化されるだけでなくフレキシブルであるため、既存の金属缶を使ったリチウムイオンバッテリーや角型構造のバッテリーは前記のようなモバイル電子機器への適用が困難な問題点がある。
【０００９】
したがって、前記のような構造的な問題を解決するために、最近では電解質を二つの電極とセパレータを含むパウチに入れてシーリングして使うパウチ型バッテリーが開発されている。
【００１０】
このようなパウチ型バッテリーは可撓性（ｆｌｅｘｉｂｌｅ）を有する素材で製作されて多様な形態に製造が可能であり、高い質量当たりエネルギー密度を具現できるという長所がある。
【００１１】
最近では、前記のような従来のパウチ型バッテリーがフレキシブルな形態で具現されて製品に適用される場合がある。しかし、現在まで商用化または開発中のパウチ型バッテリーは使用過程において反復的なベンディングが発生すると、外装材および電極組立体に反復的な収縮および弛緩による破損が発生したり、性能が最初設計値に比べて相当な水準に減少してバッテリーとしての機能の発揮に限界があり、破損または低い融点による負極と正極間の接触による発火および／または爆発が発生する問題があり、バッテリーの内部電解液のイオン交換が困難な問題点がある。
【発明の概要】
【発明が解決しようとする課題】
【００１２】
本発明は前述した問題点を解決するために案出されたものであって、フレキシブルな特性を向上させるために高強度でパターンを形成しても集電体および／または活物質にクラックが発生しないフレキシブルバッテリーを提供することにその目的がある。
【００１３】
また、本発明は電極組立体に形成される所定のパターンを通じてベンディングが発生してもクラックの発生を防止することができ、反復的なベンディングが発生してもバッテリーとして要求される物性の低下を防止したり最小化できる、フレキシブルバッテリーおよびこれを含む補助バッテリーを提供することにさらに他の目的がある。
【課題を解決するための手段】
【００１４】
前述した課題を解決するために本発明は、少なくとも一面の一部又は全部に正極活物質がコーティングされた正極集電体を具備する正極、少なくとも一面の一部又は全部に負極活物質がコーティングされたホイル型の負極集電体を具備する負極および、前記正極と負極の間に配置される分離膜を具備する電極組立体；電解液；および前記電極組立体を電解液と共に封止する外装材；を含み、前記電極組立体のベンディング時の長さ方向に対する収縮および弛緩のためのパターンが形成されたフレキシブルバッテリーを提供する。
【００１５】
本発明の一実施例によると、前記負極集電体は厚さが３〜１８μｍであり得、面内少なくとも一方向への延伸率が１２％以上であり得る。
【００１６】
また、前記負極集電体は厚さが６〜１６μｍであり得、面内前記長さ方向と垂直な方向への延伸率が１５〜２５％であり得る。
【００１７】
また、前記正極集電体は厚さが１０〜３０μｍであり得る。
【００１８】
また、前記負極集電体は銅（Ｃｕ）を含むことができ、前記正極集電体はアルミニウム（Ａｌ）を含むことができる。
【００１９】
また、前記正極活物質および負極活物質はＰＴＦＥを含むことができる。
【００２０】
また、前記外装材は前記電極組立体および電解液を収容する収容部を形成するための第１領域と、前記第１領域を囲むように配置されて密封部を形成するための第２領域を含むことができる。
【００２１】
また、前記第１領域はベンディング時の長さ方向に対する収縮および弛緩のためのパターンを含むことができる。
【００２２】
また、前記電極組立体と前記第１領域は相互間に整合され得る。
【００２３】
一方、本発明は前述したフレキシブルバッテリー；および前記外装材の表面を覆う軟質のハウジング；を含み、前記ハウジングは充電対象機器との電気的な連結のための少なくとも一つの端子部が備えられる補助バッテリーを提供する。
【００２４】
一方、本発明は電極組立体が電解液と共に外装材によって封止されるフレキシブルバッテリーの製造方法において、前記電極組立体は、少なくとも一面の一部又は全部に正極活物質がコーティングされた正極集電体を具備する正極および、少なくとも一面の一部又は全部に負極活物質がコーティングされたホイル型の負極集電体を具備する負極を具備し、前記電極組立体はベンディング時の長さ方向に対する収縮および弛緩のためのパターンを含むフレキシブルバッテリーの製造方法を提供する。
【発明の効果】
【００２５】
本発明のフレキシブルバッテリーは、フレキシブルな特性を向上させるために高強度でパターンを形成しても集電体および／または活物質にクラックが発生しない効果がある。
【００２６】
併せて、所定のパターンが形成されることによってベンディングが発生してもクラックの発生を防止することができ、反復的なベンディングが発生してもバッテリーとして要求される物性の低下を防止したり最小化することができる。
【００２７】
このような本発明のフレキシブルバッテリーはスマートウォッチ、時計のバンドなどのようなウェアラブルデバイスはもちろん、ローラブルディスプレイなどのようにバッテリーの柔軟性の確保が要求される多様な電子機器に適用が可能である。
【図面の簡単な説明】
【００２８】
【図１】本発明の一実施例に係るフレキシブルバッテリーの細部構成を示した拡大図。
【図２】本発明の一実施例に係るフレキシブルバッテリーを示した全体概略図。
【図３】本発明の他の実施例に係るフレキシブルバッテリーを示した全体概略図であって、第１パターンが外装材の収容部側にのみ形成された場合を示した図面。
【図４】本発明の一実施例に係るフレキシブルバッテリーがハウジングに内蔵されて補助バッテリーで具現された形態を示した概略図。
【発明を実施するための形態】
【００２９】
以下、添付した図面を参照して本発明の実施例について、本発明が属する技術分野で通常の知識を有する者が容易に実施できるように詳細に説明する。本発明は多様な異なる形態で具現され得、ここで説明する実施例に限定されない。図面で本発明を明確に説明するために説明と関係のない部分は省略し、明細書全体を通じて同一または類似する構成要素については同じ参照符号を付加する。
【００３０】
本発明の一実施例に係るフレキシブルバッテリー１００は図１に図示された通り、少なくとも一面の一部又は全部に正極活物質１１２ｂがコーティングされた正極集電体１１２ａを具備する正極１１２、少なくとも一面の一部又は全部に負極活物質１１６ｂがコーティングされたホイル型の負極集電体１１６ａを具備する負極１１６および、前記正極１１２と負極１１６の間に配置される分離膜１１４を具備する電極組立体１１０；電解液；および前記電極組立体１１０を電解液と共に封止する外装材１２０；を含む。
【００３１】
この時、本発明に係る電極組立体１１０はベンディング時の長さ方向に対する収縮および弛緩のためのパターンが形成される。このようなパターンは、前記フレキシブルバッテリー１００のベンディング時に曲がる部分で曲率の変化によって発生する長さの変化量を相殺することによって、基材そのものが収縮または弛緩することを防止したり最小化することになる。
【００３２】
これを通じて、反復的なベンディングが発生しても曲がる部分で局部的に発生し得る前記電極組立体１１０を構成する基材そのものの変形量が最小化されることによって、電極組立体１１０がベンディングにより局部的に破損したり性能が低下することを防止できることになる。
【００３３】
このために、前記電極組立体１１０と後述する外装材１２０の第１領域Ｓ１は相互間に整合され得る。
【００３４】
まず、前記電極組立体１１０について説明する。
【００３５】
前記電極組立体１１０は後述する外装材１２０の内部に電解液と共に封止されるものであって、図１に図示された通り、正極１１２、負極１１６および分離膜１１４を含む。
【００３６】
前記正極１１２は正極集電体１１２ａおよび正極活物質１１２ｂを含み、前記負極１１６は負極集電体１１６ａおよび負極活物質１１６ｂを含み、前記正極集電体１１２ａおよび負極集電体１１６ａは所定の面積を有する板状のシートの形態で具現され得る。
【００３７】
すなわち、前記正極１１２および負極１１６はそれぞれの集電体１１２ａ、１１６ａの一面または両面に活物質１１２ｂ、１１６ｂが圧着または蒸着されるか塗布され得る。この時、前記活物質１１２ｂ、１１６ｂは集電体１１２ａ、１１６ａ少なくとも一面の一部又は全部に備えられ得る。
【００３８】
ここで、前記正極集電体１１２ａは当業界で通常的にフレキシブルバッテリーの正極集電体として使用できる物質であれば制限なく使うことができ、好ましくはアルミニウム（Ａｌ）を使うことができる。
【００３９】
そして、前記正極集電体１１２ａはパターン形成時の最終厚さが１０〜３０μｍ、好ましくは厚さが１５〜２５μｍであり得る。万一、前記正極集電体の最終厚さが前記範囲を満たさないと、パターン形成時に正極活物質および正極集電体にクラックが発生し得る。
【００４０】
また、前記負極集電体１１６ａは当業界で通常的にフレキシブルバッテリーの負極集電体として使用できる物質であれば制限なく使うことができ、好ましくは銅（Ｃｕ）を使うことができる。
【００４１】
一方、前記負極１１６はホイル型の負極集電体１１６ａを具備し、これに伴い、蒸着で形成した負極集電体１１６ａを使う場合と比べて、電極組立体にパターン形成時に負極活物質および負極集電体のクラックの発生を顕著に防止できる効果を示す。
【００４２】
また、前記負極集電体１１６ａは電極組立体にパターン形成時の最終厚さが３〜１８μｍであり得、面内少なくとも一方向への延伸率が１２％以上であり得、好ましくは厚さが６〜１６μｍであり得、面内前記長さ方向と垂直な方向への延伸率が１５〜２５％であり得る。万一、前記負極集電体１１６ａの最終厚さおよび延伸率範囲を満たさないと、パターン形成時に負極活物質および／または負極集電体にクラックが発生し得る。
【００４３】
また、図１〜図３に図示された通り、前記正極集電体１１２ａおよび負極集電体１１６ａはそれぞれの胴体から外部機器との電気的な連結のための負極端子１１８ａおよび正極端子１１８ｂがそれぞれ形成され得る。ここで、前記正極端子１１８ｂおよび負極端子１１８ａは前記正極集電体１１２ａおよび負極集電体１１６ａから延びて外装材１２０の一側に突出する形態で備えられてもよく、外装材１２０の表面上に露出するように備えられてもよい。
【００４４】
一方、前記正極活物質１１２ｂはリチウムイオンを可逆的にインターカレーションおよびデインターカレーションできる正極活物質を含み、このような正極活物質の代表的な例としてはＬｉＣｏＯ2、ＬｉＮｉＯ2、ＬｉＮｉＣｏＯ2、ＬｉＭｎＯ2、ＬｉＭｎ2Ｏ4、Ｖ2Ｏ5、Ｖ6Ｏ13、ＬｉＮｉ1-xyＣｏxＭyＯ2（０≦≦ｘ≦≦１、０≦≦ｙ≦≦１、０≦≦ｘ＋ｙ≦≦１、ＭはＡｌ、Ｓｒ、Ｍｇ、Ｌａなどの金属）のようなリチウム−遷移金属酸化物、ＮＣＭ（Ｌｉｔｈｉｕｍ  Ｎｉｃｋｅｌ  Ｃｏｂａｌｔ  Ｍａｎｇａｎｅｓｅ）系活物質のうち一つを使用することができ、これらが１種以上混合された混合物を使うことができる。
【００４５】
また、前記負極活物質１１６ｂはリチウムイオンを可逆的にインターカレーションおよびデインターカレーションできる負極活物質を含み、このような負極活物質としては結晶質または非晶質の炭素、炭素繊維、または炭素複合体の炭素系負極活物質、錫酸化物、これらをリチウム化したもの、リチウム、リチウム合金およびこれらが１種以上混合された混合物で構成された群から選択され得る。ここで、炭素は炭素ナノチューブ、炭素ナノワイヤー、炭素ナノ繊維、黒鉛、活性炭、グラフェンおよびグラファイトでからなる群から選択された１種以上であり得る。
【００４６】
しかし、本発明に使われる正極活物質および前記負極活物質をこれに限定するものではなく、通常的に使われる正極活物質および負極活物質をすべて使用することができる。
【００４７】
この時、本発明では正極活物質１１２ｂおよび負極活物質１１６ｂにＰＴＦＥ（Ｐｏｌｙｔｅｔｒａｆｌｕｏｒｏｅｔｈｙｌｅｎｅ）成分を含有することができる。これは、ベンディング時に前記正極活物質１１２ｂおよび負極活物質１１６ｂがそれぞれの集電体１１２ａ、１１６ａから剥離されたりクラックが発生することを防止するためである。
【００４８】
このようなＰＴＦＥ成分は正極活物質１１２ｂおよび負極活物質１１６ｂそれぞれの総重量で０．５〜２０重量％であり得、好ましくは５重量％以下であり得る。
【００４９】
一方、前記正極１１２と負極１１６の間に配置される分離膜１１４は不織布層１１４ａの一面または両面にナノ繊維ウェブ層１１４ｂを含むことができる。
【００５０】
ここで、前記ナノ繊維ウェブ層１１４ｂはポリアクリロニトリル（ｐｏｌｙａｃｒｙｌｏｎｉｔｒｉｌｅ）ナノ繊維およびポリビニリデンフルオライド（ｐｏｌｙｖｉｎｙｌｉｄｅｎｅ  ｆｌｕｏｒｉｄｅ）ナノ繊維の中から選択された１種以上を含有したナノ繊維であり得る。
【００５１】
好ましくは、前記ナノ繊維ウェブ層１１４ｂは放射性および均一な気孔の形成を確保するためにポリアクリルニトリルナノ繊維のみで構成され得る。ここで、前記ポリアクリロニトリルナノ繊維は平均直径が０．１〜２μｍであり得、好ましくは０．１〜１．０μｍであり得る。
【００５２】
これは、前記ポリアクリロニトリルナノ繊維の平均直径が０．１μｍ未満であると分離膜が十分な耐熱性を確保できない問題があり得、２μｍを超過すると分離膜の機械的強度は優秀であるものの、分離膜の弾性力がかえって減少し得るためである。
【００５３】
また、前記分離膜１１４は電解液としてゲルポリマー電解液が使われる場合、前記ゲルポリマー電解液の含浸性を最適化させることができるように複合多孔性分離膜が使われ得る。
【００５４】
すなわち、前記複合多孔性分離膜は支持体（ｍａｔｒｉｘ）として使われ、微細気孔を有する多孔性不織布と、放射可能な高分子物質で形成されて電解液を含浸している多孔性ナノ繊維ウェブを含むことができる。
【００５５】
ここで、前記多孔性不織布はＰＰ不織布、ＰＥ不織布、コアとしてＰＰ繊維の外周にＰＥがコーティングされた二重構造のＰＰ／ＰＥ繊維からなる不織布、ＰＰ／ＰＥ／ＰＰの３層構造で構成され、相対的に融点が低いＰＥによってシャットダウン機能を有する不織布、ポリエチレンテレフタレート（ＰＥＴ）繊維からなるＰＥＴ不織布、またはセルロース繊維からなる不織布のうちいずれか一つが使われ得る。そして、前記ＰＥ不織布は融点が１００℃〜１２０℃であり得、ＰＰ不織布は融点が１３０℃〜１５０℃であり得、ＰＥＴ不織布は融点が２３０℃〜２５０℃であり得る。
【００５６】
この時、前記多孔性不織布は厚さが１０〜４０μｍ範囲で設定され、気孔度が５〜５５％、ガーレー値（Ｇｕｒｌｅｙ  ｖａｌｕｅ）は１〜１０００ｓｅｃ／１００ｃで設定されることが好ましい。
【００５７】
一方、前記多孔性ナノ繊維ウェブはそれぞれ電解液に膨潤する膨潤性高分子を単独で使うか、膨潤性高分子に耐熱性を強化できる耐熱性高分子が混合された混合高分子を使うことができる。
【００５８】
このような前記多孔性ナノ繊維ウェブは、単一または混合ポリマーを溶媒に溶解させて放射溶液を形成した後、放射溶液を電気放射装置を使って放射すると放射されたナノ繊維がコレクタに蓄積されて３次元気孔構造を有する多孔性ナノ繊維ウェプを形成することになる。
【００５９】
ここで、前記多孔性ナノ繊維ウェブは溶媒に溶解して放射溶液を形成した後、電気放射方法で放射されてナノ繊維を形成できるポリマーであればすべて使用が可能である。一例として、前記ポリマーは単一ポリマーまたは混合ポリマーであり得、膨潤性ポリマー、非膨潤性ポリマー、耐熱性ポリマー、膨潤性ポリマーと非膨潤性ポリマーが混合された混合ポリマー、膨潤性ポリマーと耐熱性ポリマーが混合された混合ポリマーなどが使われ得る。
【００６０】
この時、前記多孔性ナノ繊維ウェブが膨潤性ポリマーと非膨潤性ポリマー（または耐熱性ポリマー）の混合ポリマーを使う場合、膨潤性ポリマーと非膨潤性ポリマーは９：１〜１：９の範囲の重量比、好ましくは８：２〜５：５の範囲の重量比で混合され得る。
【００６１】
通常的に、非膨潤性ポリマーの場合、一般的に耐熱性ポリマーであることが多く、膨潤性ポリマーと比較する時に分子量が大きいため融点も相対的に高い。これに伴い、非膨潤性ポリマーは融点が１８０℃以上である耐熱性ポリマーであることが好ましく、膨潤性ポリマーは融点が１５０℃以下、好ましくは１００〜１５０℃範囲内の融点を有する樹脂であることが好ましい。
【００６２】
一方、本発明に使用可能な膨潤性ポリマーは、電解液に膨潤が発生する樹脂であって、電気放射法によって超極細ナノ繊維で形成可能なものが使われ得る。
【００６３】
一例として、前記膨潤性ポリマーはポリビニリデンフルオライド（ＰＶＤＦ）、ポリ（ビニリデンフルオライド−コ−ヘキサフルオロプロピレン）、パーフルオロポリマー、ポリビニルクロライドまたはポリビニリデンクロライドおよびこれらの共重合体およびポリエチレングリコールジアルキルエーテルおよびポリエチレングリコールジアルキルエステルを含むポリエチレングリコール誘導体、ポリ（オキシメチレン−オリゴ−オキシエチレン）、ポリエチレンオキサイドおよびポリプロピレンオキサイドを含むポリオキサイド、ポリビニルアセテート、ポリ（ビニルピロリドン−ビニルアセテート）、ポリスチレンおよびポリスチレンアクリロニトリル共重合体、ポリアクリロニトリルメチルメタクリレート共重合体を含むポリアクリロニトリル共重合体、ポリメチルメタクリレート、ポリメチルメタクリレート共重合体およびこれらのうち１種以上が混合された混合物が使われ得る。
【００６４】
また、前記耐熱性ポリマーまたは非膨潤性ポリマーは電気放射のために有機溶媒に溶解され得、有機電解液に含まれる有機溶媒によって膨潤性ポリマーより膨潤が遅く起きたり膨潤が起きず、融点が１８０℃以上である樹脂が使われ得る。
【００６５】
一例として、前記耐熱性ポリマーまたは非膨潤性ポリマーは、ポリアクリロニトリル（ＰＡＮ）、ポリアミド、ポリイミド、ポリアミドイミド、ポリ（メタ−フェニレンイソフタルアミド）、ポリスルホン、ポリエーテルケトン、ポリエチレンテレフタレート、ポリトリメチレンテレフタレート、ポリエチレンナフタレートなどのような芳香族ポリエーテル、ポリテトラフルオロエチレン、ポリジフェノキシホスファゼン、ポリ｛ビス［２−（２−メトキシエトキシ）ホスファゼン］｝のようなポリホスファゼン類、ポリウレタンおよびポリエーテルウレタンを含むポリウレタン共重合体、セルロースアセテート、セルロースアセテートブチレート、セルロースアセテートプロピオネートなどを使うことができる。
【００６６】
一方、前記不織布層１１４ａを構成する不織布は、セルロース、セルロースアセテート、ポリビニルアルコール（ＰＶＡ、ｐｏｌｙｖｉｎｙｌ  ａｌｃｏｈｏｌ）、ポリスルホン（ｐｏｌｙｓｕｌｆｏｎｅ）、ポリイミド（ｐｏｌｙｉｍｉｄｅ）、ポリエーテルイミド（ｐｏｌｙｅｔｈｅｒｉｍｉｄｅ）、ポリアミド（ｐｏｌｙａｍｉｄｅ）、ポリエチレンオキサイド（ＰＥＯ、ｐｏｌｙｅｔｈｙｌｅｎｅ  ｏｘｉｄｅ）、ポリエチレン（ＰＥ、ｐｏｌｙｅｔｈｙｌｅｎｅ）、ポリプロピレン（ＰＰ、ｐｏｌｙｐｒｏｐｙｌｅｎｅ）、ポリエチレンテレフタレート（ＰＥＴ、ｐｏｌｙｅｔｈｙｌｅｎｅ  ｔｅｒｅｐｈｔｈａｌａｔｅ）、ポリウレタン（ＰＵ、ｐｏｌｙｕｒｅｔｈａｎｅ）、ポリメチルメタクリレート（ＰＭＭＡ、ｐｏｌｙ  ｍｅｔｈｙｌｍｅｔｈａｃｒｙｌａｔｅ）およびポリアクリロニトリル（ｐｏｌｙａｃｒｙｌｏｎｉｔｒｉｌｅ）の中から選択された１種以上を使うことができる。
【００６７】
ここで、前記不織布層は無機添加剤をさらに含むことができ、前記無機添加剤はＳｉＯ、ＳｎＯ、ＳｎＯ2、ＰｂＯ2、ＺｎＯ、Ｐ2Ｏ5、ＣｕＯ、ＭｏＯ、Ｖ2Ｏ5、Ｂ2Ｏ3、Ｓｉ3Ｎ4、ＣｅＯ2、Ｍｎ3Ｏ4、Ｓｎ2Ｐ2Ｏ7、Ｓｎ2Ｂ2Ｏ5、Ｓｎ2ＢＰＯ6、ＴｉＯ2、ＢａＴｉＯ3、Ｌｉ2Ｏ、ＬｉＦ、ＬｉＯＨ、Ｌｉ3Ｎ、ＢａＯ、Ｎａ2Ｏ、Ｌｉ2ＣＯ3、ＣａＣＯ3、ＬｉＡｌＯ2、ＳｉＯ2、Ａｌ2Ｏ3およびＰＴＦＥの中から選択された１種以上を含むことができる。
【００６８】
そして、前記無機添加剤である無機物粒子は平均粒径が１０〜５０ｎｍであり得、好ましくは１０〜３０ｎｍであり得、さらに好ましくは１０〜２０ｎｍであり得る。
【００６９】
併せて、前記分離膜の平均厚さは１０〜１００μｍであり得、好ましくは１０〜５０μｍであり得る。これは、分離膜の平均厚さが１０μｍ未満であると、分離膜が過度に薄いためバッテリーの反復的な曲げおよび／または伸ばしによる分離膜の長期的な耐久性を確保できない場合があり得、１００μｍを超過するとフレキシブルバッテリーの薄肉化に不利であるため前記範囲内の平均厚さを有することが好ましい。
【００７０】
そして、前記不織布層は平均厚さ１０〜３０μｍであり、好ましくは１５〜３０μｍで形成させ、前記ナノ繊維ウェブ層は平均厚さ１〜５μｍを有することが好ましい。
【００７１】
前記外装材１２０は一定の面積を有する板状の部材からなり、内部に前記電極組立体１１０および電解液を収容することによって外力から前記電極組立体１１０を保護するためのものである。
【００７２】
このために、前記外装材１２０は図２および図３に図示された通り、一対の第１外装材１２１および第２外装材１２２で備えられ、縁に沿って接着剤を通じて密封されることによって内部に収容された前記電解液および電極組立体１１０が外部に露出することを防止し、外部に漏洩することを防止することになる。
【００７３】
すなわち、前記第１外装材１２１および第２外装材１２２は電極組立体および電解液を収容するための収容部を形成する第１領域Ｓ１と、前記第１領域Ｓ１を囲むように配置されて電解液が外部に漏洩することを遮断するための密封部を形成する第２領域Ｓ２を含む。
【００７４】
このような外装材１２０は前記第１外装材１２１および第２外装材１２２が二つの部材から形成された後、前記密封部を構成する縁側がすべて接着剤を通じて密封されてもよく、一つの部材で形成されて幅方向または長さ方向に沿って半分に折り畳まれた後、当接する残りの部分が接着剤を通じて密封されてもよい。
【００７５】
また、前記外装材１２０はベンディング時の長さ方向に対する収縮および弛緩のためのパターン１２４を含むことができ、図２に図示された通り、第１領域Ｓ１および第２領域Ｓ２の両方にパターンが形成され得、好ましくは図３に図示された通り、前記パターン１２４は第１領域Ｓ１にのみ形成され得る。
【００７６】
一方、本発明に係るパターンに対する内容は、本発明の発明者による韓国登録特許第１０−１６８０５９２号が本発明の参照として挿入され得るところ、具体的な説明は省略することにする。
【００７７】
また、前記外装材１２０がパターンを含まない場合、前記外装材１２０は防水性が優秀な高分子フィルムを使うことができ、この場合、高分子フィルムのフレキシブルな特性によって別途のパターンを具備しないこともある。
【００７８】
前記外装材１２０は第１樹脂層１２１ａ、１２２ａと第２樹脂層１２１ｃ、１２２ｃの間に金属層１２１ｂ、１２２ｂが介在される形態で備えられ得る。すなわち、前記外装材１２０は第１樹脂層１２１ａ、１２２ａ、金属層１２１ｂ、１２２ｂおよび第２樹脂層１２１ｃ、１２２ｃが順次積層された形態で構成され、前記第１樹脂層１２１ａ、１２２ａは内側に配置されて電解液と接し、前記第２樹脂層１２１ｃ、１２２ｃは外部に露出する。
【００７９】
この時、前記第１樹脂層１２１ａ、１２２ａは外装材１２１、１２２間を互いにシーリングさせてバッテリーの内部に備えられる電解液が外部に涙液しないように密封させることができる接合部材の役割を担当する。前記第１樹脂層１２１ａ、１２２ａは通常的にバッテリー用の外装材に備えられる接合部材の材質であり得るが、好ましくはＰＰａ（ａｃｉｄ  ｍｏｄｉｆｉｅｄ  ｐｏｌｙｐｒｏｐｙｌｅｎｅ）、ＣＰＰ（ｃａｓｔｉｎｇ  ｐｏｌｙｐｒｏｐｙｌｅｎｅ）、ＬＬＤＰＥ（Ｌｉｎｅａｒ  Ｌｏｗ  Ｄｅｎｓｉｔｙ  Ｐｏｌｙｅｔｈｙｌｅｎｅ）、ＬＤＰＥ（Ｌｏｗ  Ｄｅｎｓｉｔｙ  Ｐｏｌｙｅｔｈｙｌｅｎｅ）、ＨＤＰＥ（Ｈｉｇｈ  Ｄｅｎｓｉｔｙ  Ｐｏｌｙｅｔｈｙｌｅｎｅ）、ポリエチレン、ポリエチレンテレフタレート、ポリプロピレン、エチレンビニルアセテート（ＥＶＡ）、エポキシ樹脂およびフェノール樹脂のうち、一つの単一層構造またはこれらの積層構造を含むことができ、好ましくはＰＰａ（ａｃｉｄ  ｍｏｄｉｆｉｅｄ  ｐｏｌｙｐｒｏｐｙｌｅｎｅ）、ＣＰＰ  （ｃａｓｔｉｎｇ  ｐｏｌｙｐｒｏｐｙｌｅｎｅ）、ＬＬＤＰＥ（Ｌｉｎｅａｒ  Ｌｏｗ  Ｄｅｎｓｉｔｙ  Ｐｏｌｙｅｔｈｙｌｅｎｅ）、ＬＤＰＥ（Ｌｏｗ  Ｄｅｎｓｉｔｙ  Ｐｏｌｙｅｔｈｙｌｅｎｅ）、ＨＤＰＥ（Ｈｉｇｈ  Ｄｅｎｓｉｔｙ  Ｐｏｌｙｅｔｈｙｌｅｎｅ）のうち選択された一つの単一層で構成され得、これらのうち二種以上が積層されて構成されてもよい。
【００８０】
そして、前記第１樹脂層１２１ａ、１２２ａは平均厚さが２０μｍ〜１００μｍであり得、好ましくは平均厚さが２０μｍ〜８０μｍであり得る。
【００８１】
これは、前記第１樹脂層１２１ａ、１２２ａの平均厚さが２０μｍ未満であると、第１外装材１２１および第２外装材１２２の縁側を密封する過程で互いに当接する第１樹脂層１２１ａ、１２２ａ間の接合力が低下したり、電解液の漏洩を防止するための気密性の確保に不利であり得、平均厚さが１００μｍを超過すると非経済的であり薄型化に不利であるためである。
【００８２】
前記金属層１２１ｂ、１２２ｂは第１樹脂層１２１ａ、１２２ａと第２樹脂層１２１ｃ、１２２ｃの間に介在されて外部から収容部側に湿気が浸透することを防止し、電解液が収容部から外部に漏れ出ることを防止するためのものである。
【００８３】
このために、前記金属層１２１ｂ、１２２ｂは湿気および電解液が通過できないように密度が稠密な金属層からなり得る。前記金属層はホイル（ｆｏｉｌ）類の金属薄板や後述する第２樹脂層１２１ｃ、１２２ｃ上に通常の公知となっている方法、例えばスパッタリング、化学気相蒸着などの方法を通じて形成される金属蒸着膜を通じて形成され得、好ましくは金属薄板で形成され得、これを通じてパターン形成時に金属層のクラックが防止されて電解液が外部に漏れ出、外部からの透湿を防止することができる。
【００８４】
一例として、前記金属層１２１ｂ、１２２ｂはアルミニウム、銅、リン青銅（ｐｈｏｓｐｈｏｒｂｒｏｎｚｅ、ＰＢ）、アルミニウム青銅（ａｌｕｍｉｎｉｕｍ  ｂｒｏｎｚｅ）、白銅、ベリリウム−銅（Ｂｅｒｙｌｉｕｍ−ｃｏｐｐｅｒ）、クロム−銅、チタン−銅、鉄−銅、コルソン合金およびクロム−ジルコニウム銅合金の中から選択された１種以上を含むことができる。
【００８５】
この時、前記金属層１２１ｂ、１２２ｂは線膨脹係数が１．０×１０-7〜１．７×１０-7／℃であり得、好ましくは１．２×１０-7〜１．５×１０-7／℃であり得る。これは、線膨脹係数が１．０×１０-7／℃未満であると十分な柔軟性を確保することができないためベンディング時に発生する外力によってクラック（ｃｒａｃｋ）が発生し得、線膨脹係数が１．７×１０-7／℃を超過すると剛性が低下して形態の変形が激しく発生し得るためである。
【００８６】
このような金属層１２１ｂ、１２２ｂは平均厚さは５μｍ以上であり得、好ましくは５μｍ〜１００μｍであり得、さらに好ましくは３０μｍ〜５０μｍであり得る。
【００８７】
これは、金属層の平均厚さが５μｍ未満であると収容部の内部に湿気が浸透したり収容部の内部の電解液が外部に漏水され得るためである。
【００８８】
前記第２樹脂層１２１ｃ、１２２ｃは外装材１２０の露出面側に位置して外装材の強度を補強し、外部から印加される物理的な接触によって外装材にスクラッチのような損傷が発生することを防止するためのものである。
【００８９】
このような第２樹脂層１２１ｃ、１２２ｃはナイロン、ＰＥＴ（ｐｏｌｙｅｔｈｙｌｅｎｅ  ｔｅｒｅｐｈｔｈａｌａｔｅ）、ＣＯＰ（Ｃｙｃｌｏ  ｏｌｅｆｉｎ  ｐｏｌｙｍｅｒ）、ＰＩ（ｐｏｌｙｉｍｉｄｅ）およびフッ素系化合物の中から選択された１種以上を含むことができ、好ましくはナイロンまたはフッ素系化合物を含むことができる。
【００９０】
ここで、前記フッ素系化合物はＰＴＦＥ（ｐｏｌｙｔｅｔｒａ  ｆｌｕｏｒｏｅｔｈｙｌｅｎｅ）、ＰＦＡ（ｐｅｒｆｌｕｏｒｉｎａｔｅｄ  ａｃｉｄ）、ＦＥＰ（ｆｌｕｏｒｉｎａｔｅｄ  ｅｔｈｙｌｅｎｅ  ｐｒｏｐｙｌｅｎｅ  ｃｏｐｏｌｙｍｅｒ）、ＥＴＦＥ（ｐｏｌｙｅｔｈｙｌｅｎｅ  ｔｅｔｒａｆｌｕｏｒｏ  ｅｔｈｙｌｅｎｅ）、ＰＶＤＦ（ｐｏｌｙｖｉｎｙｌｉｄｅｎｅ  ｆｌｕｏｒｉｄｅ）、ＥＣＴＦＥ（Ｅｔｈｙｌｅｎｅ  Ｃｈｌｏｒｏｔｒｉｆｌｕｏｒｏｅｔｈｙｌｅｎｅ）およびＰＣＴＦＥ（ｐｏｌｙｃｈｌｏｒｏｔｒｉｆｌｕｏｒｏｅｔｈｙｌｅｎｅ）の中から選択された１種以上を含むことができる。
【００９１】
この時、前記第２樹脂層１２１ｃ、１２２ｃは平均厚さが１０μｍ〜５０μｍであり得、好ましくは平均厚さが１５μｍ〜４０μｍであり得、さらに好ましくは１５μｍ〜３５μｍであり得る。
【００９２】
これは、前記第２樹脂層１２１ｃ、１２２ｃの平均厚さが１０μｍ未満であると機械的物性を確保することができず、５０μｍを超過することは機械的物性の確保には有利であるものの、非経済的で薄型化に不利であるためである。
【００９３】
一方、本発明に係るフレキシブルバッテリー１００、１００’は前記金属層１２１ｂ、１２２ｂと第１樹脂層１２１ａ、１２２ａの間に接着層をさらに含むことができる。
【００９４】
前記接着層は金属層１２１ｂ、１２２ｂと第１樹脂層１２１ａ、１２２ａ間の接着力を高める役割と共に、外装材の内部に収容される電解液が外装材の金属層１２１ｂ、１２２ｂに到達することを防止して、酸性の電解液で金属層１２１ｂ、１２２ｂが腐食され、および／または第１樹脂層１２１ａ、１２２ａと金属層１２１ｂ、１２２ｂが剥離することを予防することができる。また、フレキシブルバッテリー１００、１００’の使用過程中に異常過熱などのような問題が発生してフレキシブルバッテリーが膨張する場合にも、電解液が漏れ出ることを防止して安全性に対する信頼性を付与することができる。
【００９５】
このような前記接着層は、前記第１樹脂層１２１ａ、１２２ａとの相溶性による接着力の向上のために第１樹脂層１２１ａ、１２２ａと類似する物質で形成され得る。一例として、前記接着層はシリコン、ポリフタレート、酸変性ポリプロピレン（ＰＰａ、ａｃｉｄ  ｍｏｄｉｆｉｅｄ  ｐｏｌｙｐｒｏｐｙｌｅｎｅ）および酸変性ポリエチレン（Ｐｅａ、ａｃｉｄ  ｍｏｄｉｆｉｅｄ  ｐｏｌｙｅｔｈｙｌｅｎｅ）の中から選択された１種以上を含むことができる。
【００９６】
この時、前記接着層は平均厚さが５μｍ〜３０μｍであり得、好ましくは１０μｍ〜２０μｍであり得る。これは、前記接着層の平均厚さが５μｍ未満であると安定した接着力の確保が困難であり得、３０μｍを超過すると薄型化に不利である。
【００９７】
また、本発明に係るフレキシブルバッテリー１００、１００’は前記金属層１２１ｂ、１２２ｂと第２樹脂層１２１ｃ、１２２ｃの間にドライラミネート層をさらに含むことができる。
【００９８】
前記ドライラミネート層は前記金属層１２１ｂ、１２２ｂと第２樹脂層１２１ｃ、１２２ｃを接着させる役割を担当し、公知となっている水性および／または油性の公知となっている有機溶剤型接着剤を乾燥させて形成させることができる。
【００９９】
この時、前記ドライラミネート層は平均厚さが１μｍ〜７μｍであり得、好ましくは２μｍ〜５μｍであり、さらに好ましくは２．５μｍ〜３．５μｍであり得る。
【０１００】
これは、前記ドライラミネート層の平均厚さが１μｍ未満であると接着力が過度に弱いため金属層１２１ｂ、１２２ｂと第２樹脂層１２１ｃ、１２２ｃ間の剥離が発生し得、７μｍを超過すると不要にドライラミネート層の厚さが厚くなって収縮および弛緩のためのパターンの形成に不利な影響を及ぼし得るためである。
【０１０１】
一方、前記電極組立体１１０とともに収容部に封止される電解液は通常的に使われる液状の電解液が使われ得る。
【０１０２】
一例として、前記電解液は非水性有機溶媒とリチウム塩の溶質が含まれた有機電解液を使うことができる。ここで、前記非水性有機溶媒としてはカーボネート、エステル、エーテルまたはケトンを使うことができる。前記カーボネートとしてはジメチルカーボネート（ＤＭＣ）、ジエチルカーボネート（ＤＥＣ）、ジプロピルカーボネート（ＤＰＣ）、メチルプロピルカーボネート（ＭＰＣ）、エチルプロピルカーボネート（ＥＰＣ）、メチルエチルカーボネート（ＭＥＣ）、エチレンカーボネート（ＥＣ）、プロピレンカーボネート（ＰＣ）、ブチレンカーボネート（ＢＣ）等が使われ得、前記エステルとしてはブチルラクトン（ＢＬ）、テカノライド（ｄｅｃａｎｏｌｉｄｅ）、パレロラクトン（ｖａｌｅｒｏｌａｃｔｏｎｅ）、メバロノラクトン（ｍｅｖａｌｏｎｏｌａｃｔｏｎｅ）、カプロラクトン（ｃａｐｒｏｌａｃｔｏｎｅ）、ｎ−メチルアセテート、ｎ−エチルアセテート、ｎ−プロピルアセテートなどが使われ得、前記エーテルとしてはジブチルエーテルなどが使われ得、前記ケトンとしてはポリメチルビニルケトンがあるが、本発明は非水性有機溶媒の種類に限定されるものではない。
【０１０３】
また、本発明に使われる電解液はリチウム塩を含むことができ、前記リチウム塩は電池内でリチウムイオンの供給源として作用して基本的なリチウム電池の作動を可能とし、その例としてはＬｉＰＦ6、ＬｉＢＦ4、ＬｉＳｂＦ6、ＬｉＡｓＦ6、ＬｉＣｌＯ4、ＬｉＣＦ3ＳＯ3、ＬｉＮ（ＣＦ3ＳＯ2）2、ＬｉＮ（Ｃ2Ｆ5ＳＯ2）2、ＬｉＡｌＯ4、ＬｉＡｌＣｌ4、ＬｉＮ（ＣxＦ2x+1ＳＯ2）（ＣyＦ2x+1ＳＯ2）（ここで、ｘおよびｙは有理数である。）およびＬｉＳＯ3ＣＦ3からなる群から選択されるものを一つ以上またはこれらの混合物を含むことができる。
【０１０４】
この時、本発明に係るフレキシブルバッテリー１００、１００’に使われる電解液は通常の液状電解液が使われてもよいが、好ましくはゲルポリマー電解質が使われ得、これを通じて液状の電解液を具備したフレキシブルバッテリーで発生し得るベンディング時のガスの漏出および涙液の発生を防止することができる。
【０１０５】
前記ゲルポリマー電解質は非水性有機溶媒とリチウム塩の溶質、ゲルポリマー形成用モノマーと重合開始剤を含む有機電解液をゲル化熱処理させてゲルポリマー電解質を形成することができる。このようなゲルポリマー電解質は前記有機電解液を単独で熱処理してもよいが、フレキシブルバッテリーの内部で備えられた分離膜に前記有機電解液を含浸させた状態で熱処理して、モノマーをｉｎ−ｓｉｔｕ重合してゲル状態のゲルポリマーが分離膜１１４の気孔に含湿された形態で具現することができる。フレキシブルバッテリー内でｉｎ−ｓｉｔｕ重合反応は熱重合を通じて進行され、重合時間は略２０分〜１２時間程度所要され、熱重合は４０℃〜９０℃で遂行され得る。
【０１０６】
この時、前記ゲルポリマー形成用モノマーは、重合開始剤によって重合反応が行われながら重合体がゲルポリマーを形成するモノマーであればいかなるものも使用可能である。例えば、メチルメタクリレート（ＭＭＡ）、ポリエチレンオキサイド（ＰＥＯ）、ポリプロピレンオキサイド（ＰＰＯ）、ポリアクリロニトリル（ＰＡＮ）、ポリビニリデンフルオライド（ＰＶＤＦ）、ポリメタクリレート（ＰＭＡ）、ポリメチルメタクリレート（ＰＭＭＡ）またはその重合体に対するモノマーや、ポリエチレングリコールジメタクリレート、ポリエチレングリコールアクリレートのような２個以上の官能基を有するポリアクリレートを例示することができる。
【０１０７】
また、前記重合開始剤の例としては、ベンゾイルパーオキサイド（Ｂｅｎｚｏｙｌ  ｐｅｒｏｘｉｄｅ）、アセチルパーオキサイド（Ａｃｅｔｙｌ  ｐｅｒｏｘｉｄｅ）、ジラウリルパーオキサイド（Ｄｉｌａｕｒｙｌ  ｐｅｒｏｘｉｄｅ）、ジテルトブチルパーオキサイド（Ｄｉ−ｔｅｒｔｂｕｔｙｌｐｅｒｏｘｉｄｅ）、クミルヒドロパーオキサイド（Ｃｕｍｙｌ  ｈｙｄｒｏｐｅｒｏｘｉｄｅ）、ハイドロゲンパーオキサイド（Ｈｙｄｒｏｇｅｎ  ｐｅｒｏｘｉｄｅ）等の有機過酸化物類やヒドロ過酸化物類と、２，２−アゾビス（２−シアノブタン）（２，２−Ａｚｏｂｉｓ（２−ｃｙａｎｏｂｕｔａｎｅ））、２，２−アゾビス（メチルブチロニトリル）（２，２−Ａｚｏｂｉｓ（Ｍｅｔｈｙｌｂｕｔｙｒｏｎｉｔｒｉｌｅ））等のアゾ化合物類などがある。前記重合開始剤は熱によって分解されてラジカルを形成し、自由ラジカル重合によってモノマーと反応してゲルポリマー電解質、すなわちゲルポリマーを形成する。
【０１０８】
前記ゲルポリマー形成用モノマーは有機電解液に対して１〜１０重量％で使われることが好ましい。前記モノマーの含量が１未満であるとゲル型の電解質が形成され難く、１０重量％を超過する場合には寿命劣化の問題がある。
【０１０９】
また、前記重合開始剤は前記ゲルポリマー形成用モノマーに対して０．０１〜５重量％で含まれ得る。
【０１１０】
一方、本発明の一実施例に係るフレキシブルバッテリー１００は図４に図示された通り、前記外装材１２０の表面を覆うハウジング１３０を含み、前記ハウジング１３０は充電対象機器との電気的な連結のための少なくとも一つの端子部１３２が備えられることによって補助バッテリーの形態で具現される。ここで、前記ハウジング１３０はプラスチックや金属のような剛性を有する材質で形成されてもよいが、シリコンやレザーなどのようにフレキシブルな軟質の材料が使われ得る。
【０１１１】
ここで、前記補助バッテリーは腕輪、足輪のようなアクセサリー、時計のバンドなどで具現されて、前記充電対象機器の充電が不要な場合にはファッション用品として使い、前記充電対象機器の充電が必要な場合には前記端子部１３２を通じて充電対象機器と電気的に連結されることによって、場所に束縛されることなく充電対象機器のメインバッテリーを充電できることになる。
【０１１２】
ここで、前記端子部１３２がハウジング１３０の端部に一対で備えられるものを図示したがこれに限定するものではなく、前記端子部１３２の位置はハウジング１３０の側部に備えられてもよく、ハウジングの上部面または下部面などのように多様な位置に形成され得る。また、前記端子部１３２は負極端子と正極端子が分離された形態で備えられてもよく、ＵＳＢなどのように正極と負極が統合された形態で備えられてもよい。
【０１１３】
また、本発明のフレキシブルバッテリーはフレキシブルを要する電気的および／または電子的デバイスのメインバッテリーや補助バッテリーで使われ得る。一例として、本発明に係るフレキシブルバッテリーはスマートウォッチの時計のバンド、フレキシブルディスプレイなどのような電子機器などに幅広く使われ得る。
【０１１４】
一方、本発明に係るフレキシブルバッテリー１００は、通常的に当業界で使用できる電極組立体１１０が電解液と共に外装材１２０により封止される製造方法であれば制限なく使うことができる。
【０１１５】
この時、前記電極組立体１１０は、少なくとも一面の一部又は全部に正極活物質１１２ｂがコーティングされた正極集電体１１２ａを具備する正極１１２および、少なくとも一面の一部又は全部に負極活物質１１６ｂがコーティングされたホイル型の負極集電体１１６ａを具備する負極１１６を具備し、前記電極組立体１１０はベンディング時の長さ方向に対する収縮および弛緩のためのパターンを含む。
【０１１６】
一方、本発明のフレキシブルバッテリーはフレキシブルな特性を向上させるために高強度でパターンを形成しても集電体および／または活物質にクラックが発生しない効果がある。併せて、所定のパターンが形成されることによって、ベンディングが発生してもクラックの発生を防止することができ、反復的なベンディングが発生してもバッテリーとして要求される物性の低下を防止したり最小化することができる。このような本発明のフレキシブルバッテリーはスマートウォッチ、時計のバンドなどのようなウェアラブルデバイスはもちろん、ローラブルディスプレイなどのようにバッテリーの柔軟性の確保が要求される多様な電子機器に適用が可能である。
【実施例】
【０１１７】
下記の実施例を通じて本発明をさらに具体的に説明するが、下記の実施例は本発明の範囲を制限するものではなく、これは本発明の理解を助けるためのものと解釈されるべきである。
【０１１８】
＜実施例１＞
まず、厚さが３０μｍであるアルミニウム材質の金属層を準備し、前記金属層の一面にＣＰＰ（ｃａｓｔｉｎｇ  ｐｏｌｙｐｒｏｐｙｌｅｎｅ）で構成された厚さが４０μｍである第１樹脂層を形成させ、前記金属層の他面に厚さが１０μｍであるナイロンフィルムで構成された第２樹脂層を形成させ、この時、前記第１樹脂層と金属層間にアクリル酸の含量が共重合体内に６重量％で含有された酸変性ポリプロピレン層を５μｍで介在させて総厚さ８５μｍである外装材を製造した。
【０１１９】
次に電極組立体を製造するために、まず正極組立体および負極組立体を準備した。正極組立体はアルミニウム材質の正極集電体にＮＣＭ（Ｌｉｔｈｉｕｍ  Ｎｉｃｋｅｌ  Ｃｏｂａｌｔ  Ｍａｎｇａｎｅｓｅ）系正極活物質を正極集電体の両面にそれぞれ５０μｍ厚さでキャスティングして正極組立体を製造した。また、負極組立体は銅材質であるホイル型の負極集電体にグラファイト負極活物質を負極集電体の両面にそれぞれ５０μｍ厚さでキャスティングして負極組立体を製造した。この後ＰＥＴ／ＰＥＮ材質の厚さ２０μｍの分離膜を準備し、正極組立体、分離膜および負極組立体を交互に積層させて正極組立体３個、分離膜６個、負極組立体４個を含む電極組立体を製造した。
【０１２０】
その後、準備された外装材の第１樹脂層が内側面となるように折り畳んだ後、電極組立体を折り畳まれた外装材の第１樹脂層が電極組立体に接するように外装材の内部に配置させるものの、電解液が投入され得る一部分のみを残して１５０℃の温度で１０秒間熱圧着させた。その後、前記一部分に通常のリチウムイオン二次電池用電解液を投入させ、電解液が注入された部分を１５０℃の温度で１０秒間熱圧着させてバッテリーを製造した。そして、図３のような波模様のパターンを形成させるものの、Ｒ３５〜７５の半径（Ｒａｄｉｕｓ）でベンディング（Ｂｅｎｄｉｎｇ）できるようにパターンを形成させてフレキシブルバッテリーを製造した。
【０１２１】
この時、フレキシブルバッテリーで正極集電体の厚さは２０μｍであり、負極集電体の厚さは１５μｍであり、負極集電体は面内の長さ方向と垂直な方向への延伸率が２０％であった。一方、この時、前記延伸率は負極集電体が破断するまで負極集電体が増加する程度を示す。
【０１２２】
＜実施例２〜実施例１３＞
前記実施例１と同様に実施して製造するものの、正極集電体の厚さ、負極集電体の厚さおよび延伸率などを変更して、下記の表１〜表３のようなフレキシブルバッテリーを製造した。
【０１２３】
＜実験例＞
１．パターン形成後の正極の耐久性評価
正極活物質と正極集電体に何の異常も発生しない場合−○、正極活物質と正極集電体にクラックの発生、層間剥離の発生など、何か異常が発生する場合−×にして、パターン形成後の正極の耐久性を評価した。
【０１２４】
２．パターン形成後の負極の耐久性評価
負極活物質と負極集電体に何の異常も発生しない場合−○、負極活物質と負極集電体にクラックの発生、層間剥離の発生など、何か異常が発生する場合−×にして、パターン形成後の負極の耐久性を評価した。
【０１２５】
３．フレキシブルバッテリーの耐久性評価
製造したフレキシブルバッテリーの短軸方向の終端が触れ合うように３０，０００回繰り返して折り畳んだ時、何の異常もない場合−○、接合部の損傷、電解液の流出など、何か問題が発生する場合−×にしてフレキシブルバッテリーの耐久性を評価した。
【表１】
2021512464.tif 000001
【０１２６】
【表２】
2021512464.tif 000002
【０１２７】
【表３】
2021512464.tif 000003
【０１２８】
前記表１〜表３から分かるように、本発明に係る正極集電体の厚さ、負極集電体の厚さおよび延伸率などをすべて満足する実施例１、３、４、７、８、１１および１２が、このうち一つでも抜けている実施例２、５、６、９、１０および１３に比べて正極の耐久性、負極の耐久性が優秀であり、製造されたフレキシブルバッテリーの耐久性が優秀な効果をすべて同時に発現することができた。
以上、本発明の一実施例について説明したが、本発明の思想は本明細書に提示される実施例に制限されず、本発明の思想を理解する当業者は同じ思想の範囲内で、構成要素の付加、変更、削除、追加などによって他の実施例を容易に提案することができ、これもまた本発明の思想範囲内に含まれるものと理解されるべきである。